(57)【要約】【課題】浸透系インクでありながら、普通紙にワンパス印字で、レーザープリンター並の高品位画質が可能なインクジェット記録用インクとインクジェット記録方法を得る。【解決手段】下記（１）乃至（４）の構成からなるインクジェット記録用インク。（１）湿潤剤がグリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、及びトリメチロールエタンから選ばれる少なくとも１種類を含む。（２）顔料濃度が６ｗｔ％以上。（３）炭素数８以上１１以下のポリオールまたはグリコールエーテルとアニオンまたはノニオン系界面活性剤を含む。（４）インクの粘度が５ｃｐｓ（２５℃）以上。【選択図】　　　なし【特許請求の範囲】
【請求項１】
下記（１）乃至（４）の要件の満たすことを特徴とするインクジェット記録用インク。
（１）湿潤剤としてグリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれる少なくとも１種を含む
（２）顔料濃度が６ｗｔ％以上である
（３）炭素数８以上１１以下のポリオールまたはグリコールエーテルとアニオンまたはノニオン系界面活性剤を含む
（４）インクの粘度が５ｃｐｓ（２５℃）以上である
【請求項２】
請求項１記載のインクジェット記録用インクにおいて、インク滴一滴の容量（Ｍｊ）が５ｐｌ以上４３ｐｌ以下、インク滴の速度（Ｖｊ）が６ｍ／ｓｅｃ以上２０ｍ／ｓｅｃ以下、周波数が１ＫＨｚ以上、解像度が３００ｄｐｉ以上、ワンパスの印字条件下で使用されるものであることを特徴とするインクジェット記録用インク。
【請求項３】
請求項１又は２記載のインクジェット記録用インクにおいて、顔料が自己分散型顔料であることを特徴とするインクジェット記録用インク。
【請求項４】
請求項３記載のインクジェット記録用インクにおいて、自己分散型顔料が、カルボキシル基、スルホン基、カルボニル基及び／又はヒドロキシル基を表面に有することを特徴とするインクジェット記録用インク。
【請求項５】
請求項３又は４記載のインクジェット記録用インクにおいて、自己分散型顔料のカーボンブラックの表面に、親水性基の少なくとも１種が、ジアゾ化合物処理、酸化処理、次亜塩素酸処理、スルホン化剤処理、フミン酸処理のいずれかにより含有されることを特徴とするインクジェット記録用インク。
【請求項６】
下記（１）〜（６）の要件を満すことを特徴とするインクジェット記録用インク。
（１）少なくとも１種の親水性基が直接に有機顔料の表面に結合された自己分散型有機顔料、及び／又は、少なくとも１種の親水性基が他の原子団を介して有機顔料の表面に結合された自己分散型有機顔料を含有する
（２）グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれた少なくとも１種類以上の湿潤剤を含有する
（３）炭素数８以上のポリオール又はグリコールエーテルを含有する
（４）アニオン又はノニオン系界面活性剤を含有する
（５）水溶性有機溶剤、水を含有する
（６）２５℃におけるインク粘度が５ｍＰａ・ｓｅｃ以上である
【請求項７】
前記親水性基が、下記に示す基の中から少なくとも１つ選択されたことを特徴とする請求項６記載のインクジェット記録用インク。
【化１】
2004043518.tif 000033
（上記式中、Ｍは水素原子、アルカリ金属、アンモニウム又は有機アンモニウムを表わし、Ｒは炭素原子数１〜１２のアルキル基、置換基を有していてもよいフェニル基又は置換基を有していてもよいナフチル基を表わす。）
【請求項８】
前記他の原子団が、置換基を有していてもよいフェニル基又は置換基を有していてもよいナフチル基であることを特徴とする請求項６又は７記載のインクジェット記録用インク。
【請求項９】
請求項１から８のいずれか１項に記載のインクジェット記録用インクにおいて、湿潤剤として、グリセリンと、グリセリン以外の湿潤剤のいずれか１種が選択されたことを特徴とするインクジェット記録用インク。
【請求項１０】
請求項１から９のいずれか１項に記載のインクジェット記録用インクにおいて、湿潤剤が１０ｗｔ％以上５０ｗｔ％以下含有することを特徴とするインクジェット記録用インク。
【請求項１１】
請求項１から１０のいずれか１項に記載のインクジェット記録用インクにおいて、顔料濃度が８ｗｔ％以上２０ｗｔ％以下であることを特徴とするインクジェット記録用インク。
【請求項１２】
請求項３から１１のいずれか１項に記載のインクジェット記録用インクにおいて、自己分散型顔料は平均粒径が０．１６μｍ以下であることを特徴とするインクジェット記録用インク。
【請求項１３】
請求項１から１２のいずれか１項に記載のインクジェット記録用インクにおいて、湿潤剤対顔料の重量比が０．５以上８．０以下であることを特徴とするインクジェット記録用インク。
【請求項１４】
請求項１から１３のいずれか１項に記載のインクジェット記録用インクにおいて、湿潤剤対顔料の重量比（Ｈｕｍ／ｐｉｇｗｔ比）が３．０以上５．０以下であることを特徴とするインクジェット記録用インク。
【請求項１５】
請求項１から１４のいずれか１項に記載のインクジェット記録用インクにおいて、インクの粘度が８ｍＰａ・ｓｅｃ以上２０ｍＰａ・ｓｅｃ以下（２５℃）であることを特徴とするインクジェット記録用インク。
【請求項１６】
請求項１から１５のいずれか１項に記載のインクジェット記録用インクにおいて、ポリオール又はグリコールエーテルが２−エチル−１，３−ヘキサンジオール又は２，２，４−トリメチル−１，３−ペンタンジオールであることを特徴とするインクジェット記録用インク。
【請求項１７】
請求項１から１６のいずれか１項に記載のインクジェット記録用インクにおいて、アニオン又はノニオン系界面活性剤が下記一般式（Ｉ）、（ＩＩ）、（ＩＩＩ）、（ＩＶ）、（Ｖ）及び（ＶＩ）の界面活性剤から選ばれる少なくとも１種であることを特徴とするインクジェット記録用インク。
【化２】
2004043518.tif 000034
（前記式（Ｉ）中、Ｒ１：炭素数６〜１４の分岐していてもよいアルキル基、ｍ：３〜１２、Ｍ：アルカリ金属イオン、第４級アンモニウム、第４級ホスホニウム又はアルカノールアミン）
【化３】
2004043518.tif 000035
（前記式（ＩＩ）中、Ｒ２：炭素数５〜１６の分岐していてもよいアルキル基、Ｍ：アルカリ金属イオン、第４級アンモニウム、第４級ホスホニウム、アルカノールアミン）
【化４】
2004043518.tif 000036
（前記式（ＩＩＩ）中、Ｒ：分岐していてもよい６〜１４の炭素鎖、ｋ：５〜２０）
【化５】
2004043518.tif 000037
（前記式（ＩＶ）中、Ｒは分岐していてもよい炭素数６〜１４の炭素鎖、ｎ：５〜２０）
【化６】
2004043518.tif 000038
（前記式（Ｖ）中、Ｒ’は分岐していてもよい炭素数６から１４の炭素鎖、ｍ，ｎ：ｍ，ｎ≦２０）
【化７】
2004043518.tif 000039
（前記式（ＶＩ）中、ｐ、ｑは０〜４０）
【請求項１８】
請求項１から１７のいずれか１項に記載のインクジェット記録用インクにおいて、アニオン又はノニオン系界面活性剤は０．１ｗｔ％以上５ｗｔ％以下含有されたことを特徴とするインクジェット記録用インク。
【請求項１９】
請求項１から１８のいずれか１項に記載のインクジェット記録用インクにおいて、下記一般式（ＶＩＩ）で表される化合物を含むことを特徴とするインクジェット記録用インク。
【化８】
2004043518.tif 000040
（前記式（ＶＩＩ）中、ｎは５、７、８の整数を表す。）
【請求項２０】
請求項１から１９のいずれか１項に記載のインクジェット記録用インクにおいて、ポリオール類、ラクタム類、尿素類及び／又は糖類を含むことを特徴とするインクジェット記録用インク。
【請求項２１】
請求項２０記載のインクジェット記録用インクにおいて、ポリオール類が、エチレングリコール、テトラエチレングリコール、ポリエチレングリコール、トリプロピレングリコール、２，３−ブタンジオール、１，４−ブタンジオール、１，３−プロパンジオール、１，４−ブタンジオール、２−メチル−２，４−ペンタンジオール、１，２，４−ブタントリオール、１，２，６−ヘキサントリオール、チオジグリコール及びペンタエリスリトールから少なくとも１種選ばれたことを特徴とするインクジェット記録用インク。
【請求項２２】
請求項２０又は２１記載のインクジェット記録用インクにおいて、ラクタム類が、２−ピロリドン、Ｎ−メチル−２−ピロリドン、Ｎ−ヒドロキシエチル−２−ピロリドン及びε−カプロラクタムから少なくとも１種選ばれたことを特徴とするインクジェット記録用インク。
【請求項２３】
請求項２０から２２のいずれか１項に記載のインクジェット記録用インクにおいて、尿素類が、尿素、チオ尿素、エチレン尿素及び１，３−ジメチル−２−イミダゾリジノンから少なくとも１種選ばれたことを特徴とするインクジェット記録用インク。
【請求項２４】
請求項２０から２３のいずれか１項に記載のインクジェット記録用インクにおいて、糖類が、マルチトース、ソルビトース、グルコノラクトン及びマルトースから少なくとも１種選ばれたことを特徴とするインクジェット記録用インク。
【請求項２５】
請求項１から２４のいずれか１項に記載のインクジェット記録用インクに、エネルギーを作用させてインク吐出を行うことを特徴とするインクジェット記録方法。
【請求項２６】
前記インクに熱エネルギーを作用させてインク吐出を行うことを特徴とする請求項２５記載のインクジェット記録方法。
【請求項２７】
前記インクに力学的エネルギーを作用させてインク吐出を行うことを特徴とする請求項２５に記載のインクジェット記録方法。
【請求項２８】
インク滴一滴の容量（Ｍｊ）が５〜４３ｐｌ、インク滴の速度（Ｖｊ）が６〜２０ｍ、周波数１ＫＨｚ以上、解像度が３００ｄｐｉ以上、ワンパス印字条件において記録を行うことを特徴とする請求項２５から２７のいずれか１項に記載のインクジェット記録方法。
【請求項２９】
記録装置本体又はインクカートリッジに設けられた記録ヘッドのノズルプレートの表面に撥インク性皮膜層が共析メッキにより形成されたインクジェット記録装置と、請求項１から２４のいずれか１項に記載のインクを用いて記録することを特徴とするインクジェット記録方法。
【請求項３０】
請求項１から２４のいずれか１項に記載のインクジェット記録用インクを収容したインク収容部を備えたことを特徴とするインクジェット記録用インクカートリッジ。
【請求項３１】
請求項１から２４のいずれか１項に記載のインクジェット記録用インクを収容したインク収容部と、当該該インクを吐出させるためのインクジェット記録ヘッド部を備えたインクジェット記録用インクカートリッジ。
【請求項３２】
前記インクジェット記録ヘッド部は、ノズルプレートの表面に撥インク性皮膜層が共析メッキにより形成されたことを特徴とする請求項３１記載のインクジェット記録用インクカートリッジ。
【請求項３３】
前記インクジェット記録ヘッド部は、ノズル径が３０μｍ以下のノズルを有することを特徴とする請求項３１又は３２記載のインクジェット記録用インクカートリッジ。
【請求項３４】
請求項１から２４のいずれか１項に記載のインクジェット記録用インクを収容したインク収容部若しくはインクカートリッジと、前記インクをエネルギーの作用により滴化し吐出させるためのインクジェット記録ヘッド部若しくは当該ヘッド部を備えた記録ユニットとを備えたことを特徴とするインクジェット記録装置。
【請求項３５】
前記インクジェット記録ヘッド部は、ノズルプレートの表面に撥インク性皮膜層が共析メッキにより形成されたことを特徴とする請求項３４記載のインクジェット記録装置。
【請求項３６】
前記インクジェット記録ヘッド部は、ノズル径が３０μｍ以下のノズルを有することを特徴とする請求項３４又は３５記載のインクジェット記録装置。
【請求項３７】
請求項３４から３６のいずれか１項に記載のインクジェット記録装置により記録が行われた記録物。
【発明の詳細な説明】
【０００１】
【発明の属する技術分野】
本発明は、インクジェット記録装置を用いて、特に普通紙複写機用紙（ＰＰＣ用紙）等に、文字、画像、記号などの情報を記録するインクジェット記録用インク及びインクジェット記録方法に関する。
【０００２】
【従来の技術】
インクジェット記録は従来より被記録材を選ばない優れた記録方法として知られており、記録装置、記録方法、記録材料などについて研究開発が盛んに行われてきた。
しかしながら、実際には、従来から開発、商品化されてきたインクジェット記録装置においては、インクジェット用紙、インクジェット用トランスペアレンシーフィルムと称されるようなインクジェット用に特に開発された専用の被記録材を用いないと、１）良好な定着性、２）いわゆる「切れ」の良い、文字、画像の周辺部分にボケ、にじみ（以下フェザリングと称する）の生じない記録画像、３）光学的濃度（Ｏｐｔｉｃａｌ　Ｄｅｎｓｉｔｙ：ＯＤ）の高い記録画像、を得ることが困難であった。普通紙複写機用紙（ＰＰＣ用紙）、レター用紙、ボンド用紙、葉書、便せん、封筒、レポート用紙等のオフィス、家庭などで一般的に使われているような紙、及び一般に市販されているようなトランスペアレンシーフィルム（ＯＨＰフィルム）等の被記録材に従来から知られているようなインクジェット記録装置で記録を行った場合、前記１）〜３）の特性を同時に満足させることはできていない。
【０００３】
インクジェット用紙を用いれば前記の特性を満足させることは可能であるが、インクジェット用紙は一般的に高価である。また、一般に片面コート紙が用いられるため、コートしていない面に記録を行うと定着性、印字品位が著しく低下するという欠点がある。これらの問題が、インクジェット記録装置の一層の普及を妨げる原因の一つになっていた。
【０００４】
そこで、前記１）〜３）の特性を得るために様々な開発が行われてきた。例えば次のような従来技術が開示されている。
（１）特開昭５６−５７８６２号公報、特開昭５７−１０２９７０号公報、特開昭５７−１０２９７１号公報に示されるようなｐＨ１３程度の強アルカリ性インク。
（２）常温では固体のワックス状のインクを加熱して溶融状態で吐出させることにより記録を行う方法（特開昭６１−１５９４７０号公報、特開昭６２−４８７７４号公報、特開昭５６−５７８６２号公報など）。
（３）非水溶性の有機溶剤を液媒体として使った油性のインクを用いて記録を行う方法など。
【０００５】
また、上記１）の良好な定着性を得るための従来技術としては次のようなものが開示されている。
（４）特開昭５５−２９５４６号公報で示されるような界面活性剤を多量に含むインク。
（５）特開昭５６−４９７７１号公報で示されるようなグリセリンとＮ−メチル−２−ピロリドンと直接染料とｃｍｃ以下の量の低表面張力の界面活性剤を組み合わせたインク。
（６）特開昭５６−５７８６２号公報、特開昭５７−１０２９７１号公報で示されるようなインクのｐＨを強アルカリ性にして、更にフッ素系の界面活性剤を添加したインク。
【０００６】
しかし、（１）の従来技術は、インクが強アルカリ性で取扱上危険性がある。
また、ロジン等をサイズ剤として用いた酸性紙には定着性が良好で印字品位も良好な印字が行えるが、近年日本においても生産量が増加してきたアルキルケテンダイマー、無水ステアリン酸等を用いた中性紙では定着性が大幅に低下する。さらには、印字品位についても若干低下する傾向がみられる。
また、この強アルカリ性のインクは紙の内部への浸透力が大きいためか、裏抜けしやすく、両面記録がきわめて困難であるという欠点もある。
【０００７】
（２）の従来技術は、前記の特性１）〜３）を満足する優れた方法ではあるが、印字部分が盛り上がり、印字物を何枚も重ねて放置しておくと印字が転写したり、紙同士がくっついた状態になってしまうという欠点が知られている。さらには、インクを加熱する手段が必要になるので装置が複雑になってしまうという問題もある。
【０００８】
（３）の従来技術は、定着性が特に優れている方法であるが、インクに含まれている有機溶剤の臭気、安全性に対する配慮が必要である。したがって、缶の底、箱の外側等に製造ロツト番号を印字するような工業的な用途にしか使われておらずオフィス、一般家庭で使うような状況にはなっていない。
【０００９】
（４）のインクを使う従来技術は、特開昭５５−８０４７７号公報及び特開昭５６−４９７７１号公報で明らかにされているように印字品質に問題があり優れた方法であるとはいえない。
【００１０】
（５）のインクを使う従来技術は、その実施例でも明らかにされているように印字後のインクの乾燥速度（本発明でいうところの「定着性」）が８〜１５秒程度である。この乾燥速度は、従来知られていたインクに比べれば確かに定着性が優れているといえるが、実際に記録装置を使う立場に立ってみると８〜１５秒という時間は長く感じられる。また、用紙によっては、記録装置からでてきた印字物をすぐに手に取ると手がインクで汚れることもある。さらには、用紙によってはフェザリングが顕著となることもある。したがって、なお一層の改善が望まれるものである。
【００１１】
（６）の従来技術のインクについては定着時間を５秒以下にすることもできる。定着性についてはきわめて優れたインクであることは本発明者らも確認したものである。しかし、前記（１）の方法について説明したところで明らかにしたように、安全性、中性紙上での定着性・印字品位、裏抜け性に問題があり、好ましいものではない。
【００１２】
また、一般的には、オフィス、一般家庭用としての用途を考え、臭気、安全性、インクの取扱性などを考慮すると水性インクを用いることが望ましい。しかし、水性インクを用いる場合、一般的に被記録材に指紋等の汚れがついていたりするとその部分だけフェザリングが発生しやすくなる傾向がある。また、紙によっては紙の表と裏では印字品位が著しく変わる場合もある。したがって、被記録材をインクジェット記録装置にセットする場合に被記録材の取扱に細心の注意が必要であるという問題もあった。
【００１３】
更に、従来からよく知られているような、水溶性染料を１〜５重量％、グリコール類の様な水溶性有機溶剤を２０〜５０重量％含有した水性のインクを用いたマルチノズルのインクジェット記録装置はノズルから水などが蒸発してしまうことがある。そのため、印字を行わない（印字に使わない）ノズルが印字途中においてさえ目詰まりすることがある。例えば「−」を繰り返し１２０秒程度印字させた後、「１」を印字させると「−」を印字する際に使用したノズルは正常に吐出するが、そのほかのノズルは不吐出になってしまい、正しく「１」が印字できないというような問題を生じることもあった。
【００１４】
また、印字後しばらく（例えば土日休みを想定して２昼夜程度）、記録装置を放置しておくと、ノズルからの水分の蒸発に基づくインクの粘度上昇によって起こると思われる不吐出現象はよく観察される。そのため、記録装置を使い始めるたびに不吐出現象を解決するための操作をする必要が生じるのでインクジェット記録装置は使いにくいといわれることもよくあった。
【００１５】
この様なトラブルは、インクを飛翔させるのに使うエネルギーが比較的小さい記録装置を使う場合に比較的多く見受けられる。すなわち、ピエゾ素子を使ったインクジェット記録装置に比べて、バブルジェット記録装置の方が吐出エネルギーが小さいためか、特にバブルジェット記録装置でよくみられるものであり、さまざまな改善策が考案されている。
しかし、この改善策は、記録装置にキャップ、ポンプなどの様々な回復装置を組み込む必要があるため、インクジェット記録装置を複雑で、高価なものにする原因の一つとなっている。
【００１６】
また、前記した１）〜３）の要求の他にも次のような要求がある。
４）異なる色間の境界のにじみ（カラーブリード）のない画像を得る。
５）両面印刷にも耐えうる裏抜けの少ない画像を得る。
６）耐水性や耐光性などの堅牢性が高い画像を得る。
【００１７】
これらの要求を解決し、染料系水性インクの普通紙適性を改善すべく、顔料を着色剤として使用した水性インクが提案されている。
顔料系水性インクを普通紙に用いた場合、堅牢性の優れた画像を得ることができる。しかし、裏抜けは染料系水性インクに比べて優れるものの両面印刷を行うにはいまだ不充分なものである。
顔料を水性インクの色材として用いるためには、水性媒体中に顔料を安定して分散することが要求される。一般に、顔料は分散性がよくないため、均一分散系を得るためには、分散剤を添加して顔料を水性媒体中に分散させる方法がとられている。しかしながら、この分散剤を使用する方法によっても充分に満足し得る分散性が得られていない。このため、顔料を分散させたインクは長期保存安定性に劣るという問題があった。
【００１８】
一方、インクは、インクジェット記録に用いられる場合、インクジェット記録ヘッドの微細な先端から安定な液滴となって吐出される性質を具備することが要求される。また、インクジェット記録ヘッドのオリフィスの乾燥によって固化等しないことが必須である。
しかしながら、分散剤が含有されたインクは、インクジェット記録に用いられた場合、分散剤を形成している樹脂が記録ヘッドのオリフィス等に付着してしまう。この樹脂が再溶解されないと、記録ヘッドは、目詰まりやインクの不吐出等の問題が発生する場合がある。
特に、長期間使用されていない記録ヘッドは、ノズル等の目詰まりが起こり易い。さらに、ノズルキャップ内や吸引用チューブ等の維持機構に増粘したインクが堆積し、維持機構の機能を損なう怖れもある。
また、印字を一時休止した場合、又は空白のある文書や画像の印字中に空白に対応するノズルに印字の休止期間ができた場合にも、目詰まりなどを原因としてインク滴の噴射方向が乱れてしまうことがある。いわゆる、印字不良（間欠吐出不良）等が発生してしまう可能性がある。
さらに、分散剤を含む水性顔料インクは、粘稠なため、長時間にわたる連続吐出及び高速印字を行う際にノズル先端までの経路で抵抗を起こし、吐出が不安定になり、スムーズな記録が困難になるという問題があった。
【００１９】
このような問題に対しては次のような従来技術が提案されている。
（ａ）黒色系顔料インクに関しては、例えば、特開平５−１８６７０４号公報や特開平８−３４９８号公報に開示された従来技術がある。この従来技術は、カーボンの表面に親水性基を導入することによって、分散剤を使用することなく安定に分散させることができるいわゆる自己分散型カーボンブラックについて開示されている。
（ｂ）カラー顔料系インクに関しては、例えば、特表２０００−５１３３９６に開示された従来技術がある。この従来技術は、分散剤を使用することなく安定に分散させることのできるカラー顔料が開示されている。
【００２０】
しかしながら、インクジェット記録用インクとして特表２０００−５１３３９６のカラー顔料を使用した場合にも間欠吐出不良の問題は解決されていない。
このように、自己分散型カラー顔料も含めて従来のカラー顔料インクでは、顔料の含有率を上げることができていない。また、普通紙での高速印字を可能とするような浸透性の高い従来のインク処方と組み合わせても、良好な色調や高い画像濃度は得られていない。
【００２１】
【発明が解決しようとする課題】
そこで、本発明は、第一に、次の１）乃至５）の特性を有する、従来にない優れたインクジェット記録用インク、記録方法、記録装置、記録カートリッジを提供することを目的とする。
１）被記録面を選択せず（紙、フィルムなどの表面物性、材質、裏表の影響を受けにくく）、
２）濃度（ＯＤ）の高い、
３）印字品位がよく、フェザリングのほとんどない記録が可能であり、
４）定着性がきわめて良好であり、
５）更には、特に複雑な回復装置を使うことなく、信頼性が高く、いつでも直ちに正常な印字が行える。
【００２２】
また、本発明は、第二に、以下の性能を具備し、特にインクジェット記録用カラーインクに好適なインクジェット記録用インク、記録方法、記録装置、記録カートリッジを提供することを目的とする。
１）特にインクジェット記録方法を用いて普通紙に高速で印字した際にも、吐出安定性や保存安定性に優れている。
２）良好な色調である。
３）高い画像濃度が得られる。
４）文字、画像の周辺部分にボケ、にじみ（以下フエザリングと称する）の生じない鮮鋭度の高い記録画像が得られる。
５）異なる色間の境界にじみ（カラーブリード）が極めて少ない。
６）両面印刷にも耐えうる裏抜けの少ない画像が得られる。
７）耐水性や耐光性などの画像の堅牢性を与える。
【００２３】
また、本発明は、第三に、安全性が高いインクで、複雑な漢字、斜線部や曲線部の滑らかで自然な再現記録が可能なインクジェット記録用インク、記録方法、記録装置、記録カートリッジを提供することを目的とする。
【００２４】
さらに、本発明は、第四に、耐水性のよい記録画像を得ることが可能なインクジェット記録用インク、記録方法、記録装置、記録カートリッジを提供することを目的とする。
【００２５】
【課題を解決するための手段】
上記本発明の目的は以下の手段によって達成される。
即ち、本発明は、インクジェット記録装置よりインク液滴を飛翔させ、これを被記録材に付着させて記録を行うインクジェット記録用インクであって、
前記インクは、少なくとも顔料、湿潤剤、炭素数８以上１１以下のポリオール又はグリコールエーテルとアニオン又はノニオン系界面活性剤、水溶性有機溶剤及び水を含み、
該湿潤剤が、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれる少なくとも１種類を含み、
顔料の濃度が６ｗｔ％以上、好ましくは８ｗｔ％以上であり、
インク粘度が５ｃｐｓ以上、好ましくは８乃至２０ｃｐｓ（２５℃）以上の範囲にある、
ことを特徴とする水性インクである。
【００２６】
また、本発明は、上記水生インクであって、１電気信号により飛翔するインク液滴１個の体積（Ｍｊ）が５乃至４３ｐｌ（ピコリットル）、液滴の速さ（Ｖｊ）が６乃至２０ｍ／ｓｅｃ、周波数が１ＫＨｚ以上、解像度が３００ｄｐｉ以上の範囲でワンパス印字条件で使用されるのに有用なことを特徴とするインクジェット記録用インクである。
【００２７】
また、特にインクジェット記録用カラーインクに好適に用いられるインクジェット記録用インクは、有機顔料の表面に少なくとも１種の親水性基が直接若しくは他の原子団を介して結合された自己分散型有機顔料を含有するインクジェット用カラー顔料インクにおいて、
前記インクは、湿潤剤、炭素数８以上１１以下のポリオール又はグリコールエーテル、アニオン又はノニオン系界面活性剤、水溶性有機溶剤、水を少なくとも含み、
湿潤剤が、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なく１種類以上を含み、
顔料濃度が６ｗｔ％以上、好ましくは８ｗｔ％以上であり、
インク粘度が５ｃｐｓ以上、好ましくは８〜２０ｃｐｓ（２５℃）以上の範囲にある。
【００２８】
また、本発明に係るインクジェット記録方法は、これらのインクを用い、次の印字条件において印刷を行うことを特徴とする。
１電気信号により飛翔するインク液滴１個の体積（Ｍｊ）が５〜４３ｐｌ（ピコリットル）、
液滴の速さ（Ｖｊ）が６〜２０ｍ／ｓｅｃ、
周波数が１ＫＨｚ以上、
解像度が３００ｄｐｉ以上の範囲で、
ワンパス印字条件で記録を行う。
【００２９】
本発明に係るインクジェット記録装置は、上記したインクジェット記録方法により印刷を行うことを特徴とする。
本発明に係るインクカートリッジは、上記したインクを収容したことを特徴とする。
本発明に係る記録物は、上記インクジェット記録装置により被記録媒体上に上記インクで印刷されたことを特徴とする。
【００３０】
上記記録用インクの第１の特徴は、炭素数８以上１１以下のポリオール又はグリコールエーテルとアニオン又はノニオン系界面活性剤を用いることにより、ヘッド部材への濡れが良くなり８ｃｐｓ（２５℃）以上の高粘度インクの使用でもでも周波数応答性が向上し、吐出安定性が格段に向上したことである。
【００３１】
上記記録用インクの第２の特徴は、５ｃｐｓ以上、好ましくは８ｃｐｓ（２５℃）以上の高粘度インクを用いることにより印字品位が格段に向上したことである。従来のインクジェットプリンターに用いられてきた３ｃｐｓ（２５℃）程度の低粘度インクではインク中の水分が約７０％であるが、８ｃｐｓ（２５℃）程度の高粘度インクでは約５０％以下になり、インク滴が紙面上に着弾するときの水分蒸発率が２．０乃至３．０倍も高くなる。このために高濃度の顔料が紙面上で凝集する速さも速くなり滲み（フェザリング）がほとんどなくなる。
【００３２】
上記記録用インクの第３の特徴は、インク中の顔料濃度が６ｗｔ％以上、好ましくは８ｗｔ％以上にすることである。顔料濃度を高めることにより、インクの粘度が高くなり、顔料が紙面上で凝集し易くなり画像濃度（ＯＤ）が向上すると共にフェザリングもほとんどなくなる。
【００３３】
上記記録用インクの第４の特徴は、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれる少なく１種類以上の高粘度の湿潤剤を用いたことである。特に、グリセリンとその他の前記湿潤剤とを混合した高粘度の湿潤剤の使用が好ましい。高粘度の湿潤剤を用いると、高顔料濃度と相まって高粘度のインクを達成できる。
【００３４】
【発明の実施の形態】
以下に本発明を詳細に説明する。
本発明のインク組成物は、次の構成よりなるインク粘度が５ｃｐｓ以上、好ましくは８ｃｐｓ（２５℃）以上の記録用インクである。印字するための着色材として顔料と、それを溶解、分散させるための溶剤とを必須成分とし、更に添加剤として、湿潤剤、界面活性剤、エマルジョン、防腐剤、ｐＨ調整剤とがある。湿潤剤１と２を混合するのは各々の湿潤剤の特徴を活かすためと粘度調整ができるためである。
【００３５】
（１）顔料（自己分散性顔料）６ｗｔ％以上
（２）湿潤剤１（グリセリン）
（３）湿潤剤２（１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれる少なくとも１種類）
（４）水溶性有機溶剤
（５）アニオン又はノニオン系界面活性剤
（６）炭素数８以上１１以下のポリオール又はグリコールエーテル
（７）エマルジョン
（８）防腐剤
（９）ｐＨ調整剤
（１０）純水
以下、上記（１）〜（１０）のインクの各構成要素について説明する。
【００３６】
上記（１）の顔料：
本発明に用いる顔料に関しては、特にその種類を限定することなく、無機顔料、有機顔料を使用することができる。無機顔料としては、酸化チタン及び酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００３７】
本発明の好ましい態様によれば、これらの顔料のうち、水と親和性の良いものが好ましく用いられる。顔料の粒径は、０．０５μｍから１０μｍ以下が好ましく、さらに好ましくは１μｍ以下であり、最も好ましくは０．１６μｍ以下である。インク中の着色剤としての顔料の添加量は、６乃至２０重量％程度が好ましく、より好ましくは８乃至１２重量％程度である。
【００３８】
本発明において好ましく用いられる顔料の具体例としては、以下のものが挙げられる。
【００３９】
黒色用としては、ファーネスブラック、ランプブラック、アセチレンブラック、チャンネルブラック等のカーボンブラック（Ｃ．Ｉ．ピグメントブラック７）類、又は銅、鉄（Ｃ．Ｉ．ピグメントブラック１１）、酸化チタン等の金属類、アニリンブラック（Ｃ．Ｉ．ピグメントブラック１）等の有機顔料が挙げられる。
【００４０】
さらに、カラー用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、８１、８３（ジスアゾイエローＨＲ）、９５、９７、９８、１００、１０１、１０４、４０８、１０９、１１０、１１７、１２０、１３８、１５３、Ｃ．Ｉ．ピグメントオレンジ５、１３、１６、１７、３６、４３、５１、Ｃ．Ｉ．ピグメントレッド１、２、３、５、１７、２２（ブリリアントファーストスカレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルーＲ）、１５：１、１５：２、１５：３（フタロシアニンブルーＥ）、１６、１７：１、５６、６０、６３、Ｃ．Ｉ．ピグメントグリーン１、４、７、８、１０、１７、１８、３６等がある。
【００４１】
その他顔料（例えばカーボン）の表面を樹脂等で処理し、水中に分散可能としたグラフト顔料や、顔料（例えばカーボン）の表面にスルホン基やカルボキシル基等の官能基を付加し水中に分散可能とした加工顔料等が使用できる。
また、顔料をマイクロカプセルに包含させ、該顔料を水中に分散可能なものとしたものであっても良い。
【００４２】
本発明の好ましい態様によれば、ブラックインク用の顔料は、顔料を分散剤で水性媒体中に分散させて得られた顔料分散液としてインクに添加されるのが好ましい。好ましい分散剤としては、従来公知の顔料分散液を調製するのに用いられる公知の分散剤を使用することができる。
【００４３】
分散剤としては、例えば以下のものが挙げられる。
ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
【００４４】
本発明の好ましい態様によれば、これらの共重合体は重量平均分子量が３，０００乃至５０，０００であるのが好ましく、より好ましくは５，０００乃至３０，０００、最も好ましくは７，０００乃至１５、０００である。分散剤の添加量は、顔料を安定に分散させ、本発明の他の効果を失わせない範囲で適宣添加されて良い。分散剤としては１：０．０６乃至１：３の範囲が好ましく、より好ましくは１：０．１２５乃至１：３の範囲である。
【００４５】
着色剤に使用する顔料は、記録用インク全重量に対して６重量％乃至２０重量％含有し、０．０５μｍ乃至０．１６μｍ以下の粒子径の粒子であり、分散剤により水中に分散されていて、分散剤が、分子量５，０００から１００，０００の高分子分散剤である。水溶性有機溶剤がすくなくとも１種類にピロリドン誘導体、特に、２−ピロリドンを使用すると画像品質が向上する。
次に、インクジェット記録用カラーインクに好適に用いられる顔料（色材）を以下に説明する。
【００４６】
上記顔料（色材）としては、少なくとも一種の親水性基がカラー顔料の表面に直接若しくは他の原子団を介して結合した分散剤を使用することなく安定に分散させることができる自己分散型カラー顔料を用いる。この顔料を用いることで、従来のインクの様に、カラー顔料を分散させるために分散剤を含有させる必要がなくなる。自己分散型カラー顔料は、イオン性を有するものが好ましく、アニオン性に帯電したものやカチオン性に帯電したものが好適に用いられる。
【００４７】
アニオン性に帯電したカラー顔料表面に結合されている親水性基としては、例えば、−ＣＯＯＭ、−ＳＯ３Ｍ、−ＰＯ３ＨＭ、−ＰＯ３Ｍ２、−ＳＯ２ＮＨ２、−ＳＯ３ＮＨＣＯＲ等が挙げられる。式中のＭは水素原子、アルカリ金属、アンモニウム又は有機アンモニウムを表わし、Ｒは炭素原子数１〜１２のアルキル基、置換基を有してもよいフェニル基又は置換基を有してもよいナフチル基を表わす。
これらの中で、−ＣＯＯＭ、−ＳＯ３Ｍを親水性基として有するものを好ましく用いる。上記親水性基中の「Ｍ」は、アルカリ金属としては、例えば、リチウム、ナトリウム、カリウム等が挙げられ、有機アンモニウムとしては、モノ乃至トリメチルアンモニウム、モノ乃至トリエチルアンモニウム、モノ乃至トリメタノールアンモニウムが挙げられる。
【００４８】
アニオン性に帯電したカラー顔料を得る方法（カラー顔料表面に−ＣＯＯＮａを導入する方法など）としては、例えば、カラー顔料を次亜塩素酸ソーダで酸化処理する方法、スルホン化による方法、ジアゾニウム塩を反応させる方法が挙げられるが、本発明はこれらに限定されるわけではない。
【００４９】
カチオン性に帯電したカラー顔料表面に結合されている親水性基としては、例えば、第４級アンモニウム基が好ましく用いられ、より好ましくは下記に挙げる第４級アンモニウム基の少なくとも一つがカラー顔料表面に結合されたものが色材として好ましく使用される。
【００５０】
【化９】
2004043518.tif 000002
【００５１】
上記した様な親水基が結合されたカチオン性の自己分散型カラー顔料を製造する方法としては公知のいずれの方法を採用してもよい。例えば、下記に示す構造のＮ−エチルピリジル基を結合させる方法としては、カラー顔料を３−アミノ−Ｎ−エチルピリジウムブロマイドで処理する方法がある。
【００５２】
【化１０】
2004043518.tif 000003
【００５３】
また、親水性基が、他の原子団を介してカラー顔料の表面に結合されていてもよい。他の原子団としては、例えば、炭素原子数１〜１２のアルキル基、置換基を有してもよいフェニル基又は置換基を有してもよいナフチル基などが挙げられる。
親水性基が他の原子団を介してカラー顔料の表面に結合する場合の具体例としては、例えば、−Ｃ２Ｈ４ＣＯＯＭ、−ＰｈＳＯ３Ｍ、−Ｃ５Ｈ１０ＮＨ３＋等が挙げられるが、勿論、本発明はこれらに限定されない。
【００５４】
このように、本実施の形態に係る水性顔料インクに用いられる自己分散型カラー顔料は、カラー顔料表面の親水性基によってカチオン性もしくはアニオン性に帯電している。そのため、イオンの反発によって水分散性を有し、また、親水性基により親水性も向上している。したがって、長期間放置されても、顔料の粒径や粘度が増大したりすることなく水性媒体中に安定して分散される。
【００５５】
自己分散型カラー顔料は、１種類に限定されるものではなく、２種以上を混合して使用して色調を調整してもよい。また、自己分散型カラー顔料に加えて染料を使用してインクの色調を調整してもよい。
【００５６】
カラー顔料としては、例えば、アントラキノン、フタロシアニンブルー、フタロシアニングリーン、ジアゾ、モノアゾ、ピラントロン、ペリレン、複素環式イエロー、キナクリドンおよび（チオ）インジゴイドなどが挙げられる。
【００５７】
フタロシアニンブルーの代表的な例は、銅フタロシアニンブルーおよびその誘導体（ピグメントブルー１５）などが挙げられる。
【００５８】
キナクリドンの代表的な例は、ピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９およびピグメントバイオレット４２などが挙げられる。
【００５９】
アントラキノンの代表的な例は、ピグメントレッド４３、ピグメントレッド１９４（ペリノンレッド）、ピグメントレッド２１６（臭素化ピラントロンレッド）およびピグメントレッド２２６（ピラントロンレッド）をなどが挙げられる。
ピレリンの代表的な例は、ピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）およびピグメントレッド２２４などが挙げられる。
【００６０】
（チオ）インジゴイドの代表的な例は、ピグメントレッド８６、ピグメントレッド８７、ピグメントレッド８８、ピグメントレッド１８１、ピグメントレッド１９８、ピグメントバイオレット３６およびピグメントバイオレット３８などが挙げられる。
【００６１】
複素環式イエローの代表的な例は、ピグメントイエロー１１７およびピグメントイエロー１３８などが挙げられる。
【００６２】
他の適切な着色顔料の例は、例えば、Ｔｈｅ　Ｃｏｌｏｕｒ　Ｉｎｄｅｘ、第三版（Ｔｈｅ　Ｓｏｃｉｅｔｙ　ｏｆ　Ｄｙｅｒｓａｎｄ　Ｃｏｌｏｕｒｉｓｔｓ，１９８２）などに記載されている。
【００６３】
上記（２）乃至（４）の湿潤剤と水溶性有機溶剤：
本発明のインクは水を液媒体として使用するものであるが、インクを所望の物性にするため、インクの乾燥を防止するために、また、溶解安定性を向上するため等の目的で、例えば下記の水溶性有機溶媒が使用される。これら水溶性有機溶媒は複数混合して使用してもよい。
湿潤剤と水溶性有機溶媒の具体例としては、例えば以下のものが挙げられる。
【００６４】
エチレングリコール、ジエチレングリコール、トリエチレングリコール、プロピレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；
ホルムアミド、Ｎ−メチルホルムアミド、Ｎ，Ｎ−ジメチルホルムアミド等のアミド類；
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール等の含硫黄化合物類；
プロピレンカーボネート、炭酸エチレン等。
【００６５】
これら有機溶媒の中でも、特にジエチレングリコール、チオジエタノール、ポリエチレングリコール２００乃至６００、トリエチレングリコール、グリセロール、１，２，６−ヘキサントリオール、１，２，４−ブタントリオール、ペトリオール、１，５−ペンタンジオール、２−ピロリドン、Ｎ−メチル−２−ピロリドンが好ましい。これらは溶解性と水分蒸発による噴射特性不良の防止に対して優れた効果が得られる。
【００６６】
その他の湿潤剤としては、糖を含有してなるのが好ましい。糖類の例としては、単糖類、二糖類、オリゴ糖類（三糖類及び四糖類を含む）及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α−シクロデキストリン、セルロースなど自然界に広く存在する物質を含む意味に用いることとする。
また、これらの糖類の誘導体としては、前記した糖類の還元糖（例えば、糖アルコール（一般式ＨＯＣＨ２（ＣＨＯＨ）ｎＣＨ２ＯＨ（ここでｎ＝２乃至５の整数を表す。）で表される。）、酸化糖（例えば、アルドン酸、ウロン酸など）、アミノ酸、チオ酸などが挙げられる。特に糖アルコールが好ましく、具体例としてはマルチトール、ソルビットなどが挙げられる。
これら糖類の含有量は、インク組成物の０．１乃至４０重量％、好ましくは０．５乃至３０重量％の範囲が適当である。
【００６７】
顔料と湿潤剤の比は、ヘッドからのインク吐出安定性に非常に影響がある。顔料固形分が高いのに湿潤剤の配合量が少ないとノズルプレート上で顔料の乾燥が進み吐出不良をもたらす。
湿潤剤の配合量は１０乃至５０ｗｔ％であり、これに対して顔料濃度は６ｗｔ％以上、好ましくは８乃至２０ｗｔ％であるので、湿潤剤と顔料固形分の両者の比は０．５乃至８．０となるが、より好ましくは２．０乃至６．０であり、最も好ましくは３．０乃至５．０の範囲である。この範囲にあるインクは、乾燥性や保存試験や信頼性試験が非常に良好である。
【００６８】
上記（５）の界面活性剤：
界面活性剤は特に限定されないが、アニオン性界面活性剤としては、例えばポリオキシエチレンアルキルエーテル酢酸塩、ドデシルベンゼンスルホン酸塩、ラウリル酸塩、ポリオキシエチレンアルキルエーテルサルフェートの塩などが挙げられる。
非イオン性界面活性剤としては、例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。
アセチレングリコール系界面活性剤は、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えばエアープロダクツ社（米国）のサーフィノール１０４、８２、４６５、４８５あるいはＴＧなど）を用いることができるが、特にサーフィノール４６５、１０４やＴＧが良好な印字品質を示す。
前記界面活性剤は、単独又は二種以上を混合して用いることができる。
【００６９】
上記（６）の炭素数８以上１１以下のポリオール又はグリコールエーテル：
本発明に用いる炭素数８以上１１以下のポリオール又はグリコールエーテルは、２５℃の水中において０．１乃至４．５重量％未満の間の溶解度を有する部分的に水溶性のポリオール及び／又はグリコールエーテルを記録用インク全重量に対して０．１乃至１０．０重量％添加することによって、該インクの熱素子への濡れ性が改良され、少量の添加量でも吐出安定性及び周波数安定性が得られることが分かった。
（１）２−エチル−１，３−ヘキサンジオール
溶解度：４．２％（２０℃）
（２）２，２，４−トリメチル−１，３−ペンタンジオール
溶解度：２．０％（２５℃）
２５℃の水中において０．１乃至４．５重量％未満の間の溶解度を有する浸透剤は溶解度が低い代わりに浸透性が非常に高いという長所がある。従って、２５℃の水中において０．１乃至４．５重量％未満の間の溶解度を有する浸透剤と他の溶剤との組み合わせや他の界面活性剤との組み合わせで非常に高浸透性のインクを作製することが可能となる。
【００７０】
上記（７）のエマルジョン：
本発明の記録用インクには樹脂エマルジョンが添加されているのが好ましい。
樹脂エマルジョンとは、連続相が水であり、分散相が次の様な樹脂成分であるエマルジョンを意味する。分散相の樹脂成分としてはアクリル系樹脂、酢酸ビニル系樹脂、スチレン−ブタジエン系樹脂、塩化ビニル系樹脂、アクリル−スチレン系樹脂、ブタジエン系樹脂、スチレン系樹脂などが挙げられる。
本発明の好ましい態様によれば、この樹脂は親水性部分と疎水性部分とを併せ持つ重合体であるのが好ましい。また、これらの樹脂成分の粒子径はエマルジョンを形成する限り特に限定されないが、１５０ｎｍ程度以下が好ましく、より好ましくは５乃至１００ｎｍ程度である。
【００７１】
これらの樹脂エマルジョンは、樹脂粒子を、場合によって界面活性剤とともに水に混合することによって得ることができる。
例えば、アクリル系樹脂又はスチレン−アクリル系樹脂のエマルジョンは、（メタ）アクリル酸エステル又はスチレンと、（メタ）アクリル酸エステルと、場合により（メタ）アクリル酸エステルと、界面活性剤とを水に混合することによって得ることができる。樹脂成分と界面活性剤との混合の割合は、通常１０：１乃至５：１程度とするのが好ましい。界面活性剤の使用量が前記範囲に満たない場合、エマルジョンとなりにくく、また前記範囲を超える場合、インクの耐水性が低下したり、浸透性が悪化する傾向があるので好ましくない。
前記エマルジョンの分散相成分としての樹脂と水との割合は、樹脂１００重量部に対して水６０乃至４００重量部、好ましくは１００乃至２００の範囲が適当である。
【００７２】
市販の樹脂エマルジョンとしては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）、などが挙げられる。
【００７３】
本発明に使用するインクは、樹脂エマルジョンを、その樹脂成分がインクの０．１乃至４０重量％となるよう含有するのが好ましく、より好ましくは１乃至２５重量％の範囲である。
樹脂エマルジョンは、増粘・凝集する性質を持ち、着色成分の浸透を抑制し、さらに記録材への定着を促進する効果を有する。また、樹脂エマルジョンの種類によっては記録材上で皮膜を形成し、印刷物の耐擦性をも向上させる効果を有する。
【００７４】
上記（８）乃至（１０）の添加剤：
本発明のインクには上記着色剤、溶媒、界面活性剤の他に従来より知られている添加剤を加えることができる。
【００７５】
例えば、防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【００７６】
ｐＨ調整剤としては、調合されるインクに悪影響をおよぼさずにｐＨを７以上に調整できるものであれば、任意の物質を使用することができる。
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００７７】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００７８】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
【００７９】
その他、目的に応じて水溶性紫外線吸収剤、水溶性赤外線吸収剤等を添加することができる。
【００８０】
次に本発明の記録液を収容した記録液カートリッジ及び記録液カートリッジを具備するインクジェット記録装置について、図面を参照して説明するが、以下は構成例のひとつに過ぎず、本発明になんら限定を加えるものではない。
【００８１】
図１は本発明の記録液を収容した記録液収容部を備えたインクカートリッジを搭載するシリアル型インクジェット記録装置の機構部の概略正面図である。
このインクジェット記録装置の機構部は、両側の側板１、２間に主支持ガイドロッド３及び従支持ガイドロッド４を略水平な位置関係で横架し、これらの主支持ガイドロッド３及び従支持ガイドロッド４でキャリッジユニット５を主走査方向に摺動自在に支持している。キャリッジユニット５には、それぞれイエロー（Ｙ）インク、マゼンタ（Ｍ）インク、シアン（Ｃ）インク、ブラック（Ｂｋ）インクをそれぞれ吐出する４個のヘッド６を、その吐出面（ノズル面）６ａを下方に向けて搭載し、またキャリッジユニット５のヘッド６の上側には４個のヘッド６に各々インクを供給するための各色のインク供給体である４個のインクカートリッジ７ｙ、７ｍ、７ｃ、７ｋを交換可能に搭載している。
【００８２】
そして、キャリッジユニット５は主走査モータ８で回転される駆動プーリ（駆動タイミングプーリ）９と従動プーリ（アイドラプーリ）１０との間に張装したタイミングベルト１１に連結して、主走査モータ８を駆動制御することによってキャリッジ５、即ち４個のヘッド６を主走査方向に移動するようにしている。
【００８３】
また、側板１、２をつなぐ底板１２上にサブフレーム１３、１４を立設し、このサブフレーム１３、１４間に用紙１６を主走査方向と直交する副走査方向に送るための搬送ローラ１５を回転自在に保持している。そして、サブフレーム１４側方に副走査モータ１７を配設し、この副走査モータ１７の回転を搬送ローラ１５に伝達するために、副走査モータ１７の回転軸に固定したギヤ１８と搬送ローラ１５の軸に固定したギヤ１９とを備えている。
【００８４】
さらに、側板１とサブフレーム１２との間には、ヘッド６の信頼性維持回復機構（以下、「サブシステム」という。）２１を配置している。サブシステム２１は、各ヘッド６の吐出面をキャッピングする４個のキャップ手段２２をホルダ２３で保持し、このホルダ２３をリンク部材２４で揺動可能に保持して、キャリッジユニット５の主走査方向の移動でホルダ２３に設けた係合部２５にキャリッジユニット５が当接することで、キャリッジユニット５の移動に従ってホルダ２３がリフトアップしてキャップ手段２２でインクジェットヘッド６の吐出面６ａをキャッピングし、キャリッジユニット５が印写領域側へ移動することで、キャリッジユニット５の移動に従ってホルダ２３がリフトダウンしてキャップ手段２２がインクジェットヘッド６の吐出面６ａから離れるようにしている。
【００８５】
なお、キャップ手段２２は、それぞれ吸引チューブ２６を介して吸引ポンプ２７に接続すると共に、大気開放口を形成して、大気開放チューブ及び大気開放バルブを介して大気に連通している。また、吸引ポンプ２７は吸引した廃液を、ドレインチューブ等を介して図示しない廃液貯留槽に排出する。
さらに、ホルダ２３の側方には、インクジェットヘッド６の吐出面６ａをワイピングする繊維部材、発泡部材或いはゴム等の弾性部材からなるワイピング手段であるワイパブレード２８をブレードアーム２９に取付け、このブレードアーム２９は揺動可能に軸支し、図示しない駆動手段で回動されるカムの回転によって揺動させるようにしている。
【００８６】
次に、インクカートリッジ７について、図２、図３を参照して説明する。ここで、図２は記録装置に装填する前のインクカートリッジの外観斜視図、図３はインクカートリッジの正断面図である。
インクカートリッジ７は、図３に示すように、カートリッジ本体４１内に所要の色のインクを吸収させたインク吸収体４２を収容してなる。カートリッジ本体４１は、上部に広い開口を有するケース４３の上部開口に上蓋部材４４を接着又は溶着して形成したものであり、例えば樹脂成型品からなる。また、インク吸収体４２は、ウレタンフォーム体等の多孔質体からなり、カートリッジ本体４１内に圧縮して挿入した後、インクを吸収させている。
【００８７】
カートリッジ本体４１のケース４３底部には記録ヘッド６へインクを供給するためのインク供給口４５を形成し、このインク供給口４５内周面にはシールリング４６を嵌着している。また、上蓋部材４４には大気開放口４７を形成している。
そして、カートリッジ本体４１には、装填前の状態で、インク供給口４５を塞ぐと共に装填時や輸送時などのカートリッジ取扱い時、或いは真空包装時による幅広側壁に係る圧力でケース４３が圧縮変形されて内部のインクが漏洩することを防止するため、キャップ部材５０を装着している。
【００８８】
また、大気開放口４７は、図２に示すように、酸素透過率が１００ｍｌ／ｍ２以上のフィルム状シール部材５５を上蓋部材４４に貼着してシールしている。このシール部材５５は大気開放口４７と共にその周囲に形成した複数本の溝４８をもシールする大きさにしている。このように大気開放口４７を酸素透過率が１００ｍｌ／ｍ２以上のシール部材５５でシールすることで、インクカートリッジ７を透気性のないアルミラミネートフィルム等の包装部材を用いて減圧状態で包装することにより、インク充填時やインク吸収体４２とカートリッジ本体４１との間に生じる空間Ａ（図３参照）にある大気のためにインク中に気体が溶存したときでも、シール部材５５を介してインク中の空気が真空度の高いカートリッジ本体４１外の包装部材との間の空間に排出され、インクの脱気度が向上する。
【００８９】
また、図４には、本発明の記録液を収容した記録液収容部と、記録液滴を吐出させるためのヘッド部を備えた記録カートリッジの構成例を示し説明する。
すなわち、記録ユニット３０は、シリアルタイプのものであり、インクジェットヘッド６と、このインクジェットヘッド６に供給される記録液を収容するインクタンク４１と、このインクタンク４１内を密閉する蓋部材とで主要部が構成される。インクジェットヘッド６には、記録液を吐出するための多数のノズル３２が形成されている。記録液はインクタンク４１から、図示しないインク供給管を介して、やはり図示しない共通液室へと導かれ、電極３１より入力される記録装置本体からの電気信号に応じて、ノズル３２より吐出される。
【００９０】
このようなタイプの記録ユニットは、構成上、安価に製造できるタイプのヘッド、いわゆるサーマル方式、バブル方式と呼ばれる、熱エネルギーを駆動の動力源とするヘッドに適した構造である。本発明の記録液は、バブルやサーマル方式等の記録方法において、成分（Ａ）を添加することによって、熱素子への濡れ性が改良されるため、量の添加量でも吐出安定性及び周波数安定性が得られ、かつ安全性も高く、非常に適している。
【００９１】
ここでは、前述のようなシリアル型インクジェット記録装置を説明したが、本発明の記録液は、ノズルを千鳥など任意の配列で、目的とする画像の解像度と同じか数分の１程度の密度に集積し、記録媒体の幅以上に配列させた、いわゆるラインヘッドを有する記録装置に適用することも可能である。
また、ここでいう記録装置とは、ＰＣやデジカメ用の出力プリンタのみならず、ファックスやスキャナ、電話などと組み合わせた複合的な機能を有する装置であっても構わない。
【００９２】
（製造例）
次に、本発明に係るインクジェット記録用インクの製造例によって本発明をさらに詳細に説明する。ただし、本発明は、これらの製造例に限定されて解釈されるものではない。
【００９３】
顔料の表面処理
黒としては、ファーネス法、チャンネル法で製造されるかーボンブラックで、１次粒子が１５ｎｍから４０ｎｍ、ＢＥＴ吸着法による比表面積が５０乃至３００ｍ２／ｇ、ＤＢＰ吸油量が４０乃至１５０ｍｌ／１００ｇ、揮発分が０．５乃至１０％、ｐＨ２乃至９を有するものが使用され、特にｐＨ６以下の酸性カーボンブラックが高濃度で好ましい。また次亜塩素酸化処理したカーボンブラックやスルホン化剤処理したカーボンブラック、ジアゾニュウム化合物にて処理してスルホン酸、カルボン酸等のアニオン性解離基を導入したカーボンブラックがさらに好ましい。
イエロー顔料としてはベンチジン骨格を含まないＣ．Ｉピグメントイエロー７４、１２８、１３８が好ましい。マゼンタ顔料としてはキナクリドン系のＣ．Ｉ．ピグメントレッド１２２、２０９が好ましい。シアンはフタロシアニン化合物であるＣ．Ｉ．ピグメントブルー１５：３やアルミ配位フタロシアニン、無金属フタロシアニンが好ましい。これらカラー有機顔料も表面処理によりスルホン酸基、カルボン酸基が導入された顔料はさらに分散安定性が優れ、分散剤なしに分散安定性が得られるものは自己分散顔料として好適に用いることができる。
また表面をカプセル化した顔料やポリマーをグラフトした顔料等も分散安定性に優れ信頼性の高いインクとすることができる。
【００９４】
製造例１（次亜塩素酸処理したカーボンブラック１）
市販のｐＨ２．５の酸性カーボンブラック（キャボット社製、商品名モナーク１３００）３００ｇを水１０００ミリリットルに良く混合した後に次亜塩素酸ソーダ（有効塩素濃度１２％）４５０ｇを滴下して、１００乃至１０５℃で８時間攪拌した。
この液に更に次亜塩素酸ソーダ（有効塩素濃度１２％）１００ｇを加え、横型分散機で３時間分散した。得られたスラリーを水で１０倍に希釈し、水酸化リチウムにてｐＨを調整し、電導度０．２ｍＳ／ｃｍまで限外濾過膜にて脱塩濃縮し顔料濃度１５％のカーボンブラック分散液とした。遠心処理により粗大粒子を除き、さらに１ミクロンのナイロンフィルターで濾過しカーボンブラック分散液１とした。マイクロトラックＵＰＡで測定した平均粒子径（Ｄ５０％）は９５ｎｍであった。
【００９５】
製造例２（スルホン化剤処理したカーボンブラック２）
市販のカーボンブラック顔料（デグサ社製「プリンテックス＃８５」）１５０ｇをスルホラン４００ｍｌ中に良く混合し、ビーズミルで微分散後、アミド硫酸１５ｇを添加して１４０乃至１５０℃で１０時間攪拌した。得られたスラリーをイオン交換水１０００ｍｌ中に投入し、１２０００ｒｐｍで遠心分離機により表面処理カーボンブラックウエットケーキを得る。このカーボンブラックウエットケーキを２０００ｍｌのイオン交換水中に再分散し、水酸化リチウムにてｐＨを調整し、限外濾過膜により脱塩濃縮し顔料濃度１０重量％のカーボンブラック分散液とした。このものを１ミクロンのナイロンフィルターで濾過しカーボンブラック液２とした。平均粒子径は８０ｎｍであった。
【００９６】
製造例３（ジアゾ化合物処理したカーボンブラック分散液３）
表面積が２３０ｍ２／ｇでＤＢＰ吸油量が７０ｍｌ／１００ｇのカーボンブラック１００ｇと、ｐ−アミノ−Ｎ−安息香酸３４ｇとを水７５０ｇに混合分散し、これに硝酸１６ｇを滴下して７０℃で攪拌した。５分後、５０ｇの水に１１ｇの亜硝酸ナトリウムを溶かした溶液を加え、更に１時間攪拌した。得られたスラリーを１０倍に希釈し遠心処理し粗大粒子を除き、ｐＨをジエタノールアミンにて調整しｐＨ８乃至９とし、限外濾過膜にて脱塩濃縮し顔料濃度１５％のカーボンブラック分散液とした。このものをポリプロピレンの０．５μｍフィルターにてカーボンブラック分散液３とした。平均粒子径は９９ｎｍであった。
【００９７】
製造例４（ジアゾ化合物処理したカーボンブラック分散液４）
２リットルの水と４３ｇのスルファニル酸を含む約７５℃の溶液を、攪拌しながら、２３０ｍ２／ｇの表面積と７０ｍｌ／１００ｇのＤＢＰＡを有する２０２ｇのカーボンブラックに添加した。この混合物を攪拌しながら室温まで冷やし、２６．２ｇの濃硝酸を添加した。水中の亜硝酸ナトリウムの２０．５ｇの溶液を添加した。４−スルホベンゼンジアゾニウム水酸化物内部塩を作製し、これをカーボンブラックと反応させた。発生した泡立ちが停止するまで分散系を攪拌した。得られたスラリーを希釈し、水酸化リチウムにてｐＨを調整しｐＨ８−９として粗大粒子を遠心処理にて除き、引き続いて限外濾過膜にて脱塩濃縮し顔料濃度１５％のカーボンブラック分散液とした。このものをポリプロピレンの１μｍフィルターにて濾過しカーボンブラック分散液４とした。平均粒子径は９５ｎｍであった。
【００９８】
製造例５（表面化学処理したカラー顔料分散液（イエロー分散液１、マゼンタ分散液１、シアン分散液１））
イエロー顔料としてＣ．Ｉ．ピグメントイエロー１２８を低温プラズマ処理しカルボン酸基を導入した顔料を作製した。これをイオン交換水に分散したものを、限外濾過膜にて脱塩濃縮し顔料濃度１５％のイエロー顔料分散液１とした。平均粒子径７０ｎｍであった。
同様にマゼンタ顔料としてＣ．Ｉ．ピグメントマゼンタ１２２を用いて顔料濃度１５％のマゼンタ顔料分散液１を作製した。平均粒子６０ｎｍであった。
同様にシアン顔料としてＣ．Ｉ．ピグメントシアン１５：３を用いて顔料濃度１５％のシアン顔料分散液１を作製した。平均粒子径８０ｎｍであった。
【００９９】
製造例６（自己分散型フタロシアニン顔料の調製（シアン色））
２０ｇのフタロシアニンブルー（ピグメントブルー１５：３）を４．０ｇのスルファニル酸と混合した。この混合物を７０℃のウォーターバス中のビーカーに入れた。このビーカーに、７４．３２ｇの蒸留水中に溶解した１．６８ｇの亜硝酸ナトリウムからなる溶液を急速に混合しながら加え、顔料入りのスラリーを形成した。この溶液に、塩化水素酸を加え、スラリーのｐＨを２に調節した。　マグネティックスターラーを用いて１時間、スラリーを７０℃において急速に混合し、その後、７０℃で炉内で乾燥させた。
得られた材料は、乾燥した、Ｃ６Ｈ４ＳＯ３−ＮＡ＋基を有する、改質された着色顔料であった。
表面改質された着色顔料である試料６ｇを、ソックレー抽出器中においてメタノールを用いて１０時間抽出し、あらゆる反応副生成物を除去し、そして再乾燥した。得られた表面改質された着色顔料は水性媒体中で攪拌時に容易に分散された。
【０１００】
製造例７（自己分散型キナクリドン顔料の調製（マゼンタ色））
製造例６の手順により、表面改質されたキナクリドン顔料を調製したが、フタロシアニンブルーの代わりに、ホスタパームピンクＥ顔料（ピグメントレッド１２２）を用いた。上記の例と同様に、得られた表面改質された着色顔料は水性媒体中で攪拌時に容易に分散された。
【０１０１】
製造例８（自己分散型イエロー顔料の調整（イエロー色））
製造例６の手順により、表面改質されたイエロー顔料を調製したが、フタロシアニンブルーの代わりに、ピグメントイエロー７４を用いた。上記の例と同様に、得られた表面改質された着色顔料は水性媒体中で攪拌時に容易に分散された。
【０１０２】
製造例９（自己分散型イエロー顔料の調整（カチオン性））
製造例６の手順により、表面改質されたイエロー顔料を調製したが、フタロシアニンブルーの代わりに、ピグメントイエロー７４を用いた。スルファニル酸の代わりにＮ−（４−アミノフェニル）ピリジウムクロリドを用いた。上記の例と同様に、得られた表面改質された着色顔料は水性媒体中で攪拌時に容易に分散された。
【０１０３】
本発明では界面活性剤を使用することで記録紙への濡れ性を改善することができる。好ましい界面活性剤としてはポリオキシエチレンアルキルエーテル酢酸塩、ジアルキルスルホ琥珀酸塩、ポリオキシエチレンアルキルエーテル、ポリオキシエチレンアルキルフェニルエーテル、ポリオキシエチレンポリオキシプロピレンブロック共重合体、アセチレングリコール系界面活性剤が挙げられる。より具体的にはアニオン系界面活性剤としてはポリオキシエチレンアルキルエーテル酢酸塩（Ｉ）、及び／又は炭素鎖が５乃至７の分岐していてもよいアルキル鎖を有するジアルキルスルホ琥珀酸（ＩＩ）を用いることで普通紙特性も改善され、さらに着色剤の溶解分散安定性が選られる。
【化１１】
2004043518.tif 000004
（Ｒ１：炭素数６乃至１４の分岐していてもよいアルキル基、ｍ：３乃至１２、Ｍ：アルカリ金属イオン、第４級アンモニウム、第４級ホスホニウム又はアルカノールアミン）
【０１０４】
【化１２】
2004043518.tif 000005
（Ｒ２：炭素数５乃至１６の分岐していてもよいアルキル基、Ｍ：アルカリ金属イオン、第４級アンモニウム、第４級ホスホニウム、アルカノールアミン）
【０１０５】
さらに、本発明の界面活性剤の対イオンとしてリチウムイオン及び下記一般式で示される第４級アンモニウム、第４級ホスホニウムを用いることにより界面活性剤が優れた溶解安定性を示す。好ましい非イオン系の界面活性剤としてポリオキシエチレンアルキルフェニルエーテルである一般式（ＩＩＩ）、アセチレングリコール系界面活性剤である一般式（ＩＶ）の活性剤が挙げられる。これらを併用することによりさらに相乗効果として浸透性が挙げられ、これにより色境界にじみが低減され、また文字にじみも少ないインクが得られる。
【０１０６】
【化１３】
2004043518.tif 000006
（Ｒは分岐していてもよい６乃至１４の炭素鎖、ｋ：５乃至２０）
【０１０７】
【化１４】
2004043518.tif 000007
（Ｒは分岐していてもよい炭素数６から１４の炭素鎖、ｎ：５乃至２０）
【０１０８】
また、一般式（Ｖ）や（ＶＩ）表される化合物も採用できる。
【０１０９】
【化１５】
2004043518.tif 000008
（Ｒ’は分岐していてもよい炭素数６から１４の炭素鎖、ｍ，ｎ：ｍ，ｎ≦２０）
【０１１０】
【化１６】
2004043518.tif 000009
（ｐ、ｑは０乃至４０）
【０１１１】
以上の所謂普通紙に記録することにより高画質、高解像の記録画像を形成する記録方式を提供することができる。ただし、ｐＨが９以上では保存時に（ＩＩ）の活性剤では分解による物性変化が起こりやすいため（ＩＩ）を用いる場合はｐＨを６乃至９とすることが好ましい。
なお、このインクのｐＨを６以上にすることによりインクの保存安定性が得られ、また、オフィスで使用されているコピ−用紙や用箋等はｐＨが５乃至６のものが多く、これらの記録紙にインクを９乃至６０μｍの微細な吐出口より吐出し重量が３ｎｇ乃至５０ｎｇの液滴として５乃至２０ｍ／ｓで飛翔させ、単色での付着量を１．５ｇ／ｍ２から３０ｇ／ｍ２としてＪＩＳ　Ｐ−８１２２試験法によるステキヒトサイズ度が３秒以上の所謂普通紙に記録することにより高画質、高解像の記録画像を形成する記録方式を提供することができる。ただし、ｐＨが９以上では保存時に（ＩＩ）の活性剤では分解による物性変化が起こりやすいため（ＩＩ）を用いる場合はｐＨを６乃至９とすることが好ましい。
【０１１２】
本発明に用いることができる一般式（Ｉ）、（ＩＩ）、（ＩＩＩ）、（ＩＶ）、（Ｖ）、（ＶＩ）で表わされる活性剤の添加量は０．０５乃至１０重量％の間でプリンターシステムにより要求されるインク特性に対し所望の浸透性をあたえることが可能である。ここで０．０５％以下ではいずれの場合も２色重ね部の境界でのにじみが発生し、１０重量％以上添加する場合は化合物自体が低温で析出しやすことがあり信頼性が悪くなる。
【０１１３】
次に本発明に用いる界面活性剤（Ｉ）、（ＩＩ）を具体的に遊離酸型で示す。
【０１１４】
【化１７】
2004043518.tif 000010
【０１１５】
【実施例】
以下に本発明の実施例及び比較例を示すが、本発明はこれらに限定されるものではない。なお、実施例に記載の各成分の量（％）は重量基準である。また、ここで使用しているエマルジョンは、前記のマイクロジェルＥ−１００２、Ｅ−５００２、ボンコート４００１、ボンコート５４５４、ＳＡＥ−１０１４あるいはサイビノールＳＫ−２００である。
【０１１６】
（実施例１）
下記処方のインク組成物を作製し、ｐＨが９になるように水酸化リチウム１０％水溶液にて調整した。その後、平均孔径０．８μｍのメンブレンフィルターで濾過を行いインク組成物を得た。
カーボン分散液１　　　　　　８．０％（カーボンブラック固形分濃度）
トリエチレングリコール　　　　　　　　　　　　　　　　２２．５％
グリセロール　　　　　　　　　　　　　　　　　　　　　　７．５％
２−ピロリドン　　　　　　　　　　　　　　　　　　　　　５．０％
具体例（Ｉ−１）の活性剤　　　　　　　　　　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１１７】
（実施例２）
下記組成物を用いる以外は実施例１と同様にし、ｐＨを水酸化ナトリウムで９にしてインク組成物を調製した。
カーボン分散液２　　　　　１０．０％（カーボンブラック固形分濃度）
プロピレングリコール　　　　　　　　　　　　　　　　　３０．０％
グリセロール　　　　　　　　　　　　　　　　　　　　　１０．０％
Ｎ−メチル−２−ピロリドン　　　　　　　　　　　　　　　２．０％
具体例（Ｉ−２）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１１８】
（実施例３）
下記組成物を用いる以外は実施例１と同様にし、ｐＨを水酸化ナトリウムで９にしてインク組成物を調製した。
カーボン分散液３　　　　　１２．０％（カーボンブラック固形分濃度）
ジプロピレングリコール　　　　　　　　　　　　　　　　２０．０％
グリセロール　　　　　　　　　　　　　　　　　　　　　１０．０％
Ｎ−ヒドロキシエチル−２−ピロリドン　　　　　　　　　　５．０％
具体例（Ｉ−３）の活性剤　　　　　　　　　　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１１９】
（実施例４）
下記組成物を用いる以外は実施例１と同様にし、ｐＨを水酸化リチウムで９にしてインク組成物を調製した。
カーボン分散液４　　　　　１０．０％（カーボンブラック固形分濃度）
１，３−ブタンジオール　　　　　　　　　　　　　　　　２２．５％
グリセロール　　　　　　　　　　　　　　　　　　　　　　７．５％
２−ピロリドン　　　　　　　　　　　　　　　　　　　　　５．０％
具体例（Ｉ−４）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１２０】
（実施例５）
下記組成物を用いる以外は実施例１と同様にし、ｐＨを水酸化リチウムで９にしてインク組成物を調製した。
2004043518.tif 000011
【０１２１】
（実施例６）
下記組成物を用いる以外は実施例１と同様にし、ｐＨを水酸化リチウムで９にしてインク組成物を調製した。
2004043518.tif 000012
【０１２２】
（実施例７）
下記組成物を用いる以外は実施例１と同様にし、ｐＨを水酸化リチウムで９にしてインク組成物を調製した。
2004043518.tif 000013
【０１２３】
（実施例８）
下記組成物を用いる以外は実施例１と同様にし、ｐＨを水酸化リチウムで９にしてインク組成物を調製した。
2004043518.tif 000014
【０１２４】
（実施例９）
下記組成物を用いる以外は実施例１と同様にし、ｐＨを水酸化リチウムで９にしてインク組成物を調製した。
2004043518.tif 000015
【０１２５】（実施例１０）
下記組成物を用いる以外は実施例１と同様にし、ｐＨを水酸化リチウムで９にしてインク組成物を調製した。
2004043518.tif 000016
【０１２６】
（実施例１１）
下記組成物を用いる以外は実施例１と同様にし、ｐＨを水酸化ナトリウムで９にしてインク組成物を調製した。
2004043518.tif 000017
【０１２７】
（実施例１２）
下記組成物を用いる以外は実施例１と同様にし、ｐＨを水酸化ナトリウムで９にしてインク組成物を調製した。
2004043518.tif 000018
【０１２８】
（実施例１３）
下記組成物を用いる以外は実施例１と同様にし、ｐＨを水酸化ナトリウムで９にしてインク組成物を調製した。
2004043518.tif 000019
【０１２９】
（実施例１４）
下記組成物を用いる以外は実施例１と同様にし、ｐＨを水酸化リチウムで９にしてインク組成物を調製した。
2004043518.tif 000020
【０１３０】
（シアン顔料インク）
下記組成物を用いる以外は実施例１と同様にし、ｐＨを水酸化リチウムで９にしてインク組成物を調製した。
シアン分散液１　　　　　　　　　　６．０％（シアン顔料固形分濃度）
尿素　　　　　　　　　　　　　　　　　　　　　　　　　２２．５％
グリセロール　　　　　　　　　　　　　　　　　　　　　　７．５％
Ｎ−ヒドロキシエチル−２−ピロリドン　　　　　　　　　　５．０％
ＥＣＴＤ−３ＮＥＸ
（日光ケミカルズ製アニオン系界面活性剤）　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１３１】
（マゼンタ顔料インク）
下記組成物を用いる以外は実施例１と同様にし、ｐＨを水酸化リチウムで９にしてインク組成物を調製した。
マゼンタ分散液１　　　６．０％（マゼンタ顔料固形分濃度）
１，３−ジメチルイミダゾリジノン　　　　　　　　　　　１５．０％
グリセロール　　　　　　　　　　　　　　　　　　　　　１５．０％
２−ピロリドン　　　　　　　　　　　　　　　　　　　　　５．０％
ＥＣＴＤ−６ＮＥＸ
（日光ケミカルズ製アニオン系界面活性剤）　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１３２】
（イエロー顔料インク）
下記組成物を用いる以外は実施例１と同様にし、ｐＨを水酸化ナトリウムで９にしてインク組成物を調製した。
イエロー分散液１　　　　　　　　６．０％（イエロー顔料固形分濃度）
マルチトース　　　　　　　　　　　　　　　　　　　　　２５．０％
グリセロール　　　　　　　　　　　　　　　　　　　　　１５．０％
Ｎ−メチル−２−ピロリドン　　　　　　　　　　　　　　　５．０％
ディスパノールＴＯＣ（日本油脂製ノニオン系界面活性剤）　２．０％
２−エチル−１，３−ヘキサンジオール　　　　　　　　　　２．０％
プロキセルＬＶ（防腐剤）　　　　　　　　　　　　　　　　０．２％
イオン交換水　　　　　　　　　　　　　　　　　　　　　　　　残量
【０１３３】
（比較例１）
下記処方のインク組成物を作製し、ｐＨが９になるように水酸化リチウム１０％水溶液にて調整した。その後、平均孔径０．８μｍのメンブレンフィルターで濾過を行いインク組成物を得た。
2004043518.tif 000021
【０１３４】
（比較例２）
下記組成物を用いる以外は比較例１と同様にし、ｐＨを水酸化リチウムで９にしてインク組成物を調製した。
2004043518.tif 000022
【０１３５】
（比較例３）
下記組成物を用いる以外は比較例１と同様にし、ｐＨを水酸化リチウムで９にしてインク組成物を調製した。
2004043518.tif 000023
【０１３６】
（比較例４）
下記組成物を用いる以外は実施例１と同様にし、ｐＨを水酸化ナトリウムで９にしてインク組成物を調製した。
2004043518.tif 000024
【０１３７】
（比較例５）
下記組成物を用いる以外は実施例１と同様にし、ｐＨを水酸化リチウムで９にしてインク組成物を調製した。
2004043518.tif 000025
【０１３８】
実施例１〜１４のインク組成物とシアン、マゼンタ、イエロー顔料インク及び比較例１〜５のインク組成物の顔料濃度、湿潤剤濃度及びインク粘度を表１に示す。
【０１３９】
【表１】
2004043518.tif 000026
【０１４０】
（実施例１５）
下記処方のインク組成物を作成し、ｐＨが９になるように水酸化リチウム１０％水溶液にて調整した。その後、平均孔径０．８μｍのメンブレンフィルターで濾過を行いインク組成物を得た。
自己分散型フタロシアニン顔料　　　　　　　　　　　　　　８．０％
トリエチレングリコール　　　　　　　　　　　　　　　　２２．５％
グリセロール　　　　　　　　　　　　　　　　　　　　　　７．５％
２−ピロリドン　　　　　　　　　　　　　　　　　　　　　５．０％
具体例（Ｉ−１）の活性剤　　　　　　　　　　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４１】
（実施例１６）
下記組成物を用いる以外は実施例１５と同様にし、ｐＨを水酸化ナトリウムで９にしてインク組成物を調製した。
自己分散型キナクリドン顔料　　　　　　　　　　　　　　１０．０％
プロピレングリコール　　　　　　　　　　　　　　　　　３０．０％
グリセロール　　　　　　　　　　　　　　　　　　　　　１０．０％
Ｎ−メチル−２−ピロリドン　　　　　　　　　　　　　　　２．０％
具体例（Ｉ−２）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４２】
（実施例１７）
下記組成物を用いる以外は実施例１５と同様にし、ｐＨを水酸化リチウムで９にしてインク組成物を調製した。
自己分散型イエロー顔料（ＰＹ７４）　　　　　　　　　　１０．０％
１，３−ブタンジオール　　　　　　　　　　　　　　　　２２．５％
グリセロール　　　　　　　　　　　　　　　　　　　　　　７．５％
２−ピロリドン　　　　　　　　　　　　　　　　　　　　　５．０％
具体例（Ｉ−４）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４３】
（実施例１８）
下記組成物を用いる以外は実施例１５と同様にし、ｐＨを水酸化リチウムで９にしてインク組成物を調製した。
自己分散型シアン顔料　　　　　　　　　　　　　　　　　　９．０％
２，３−ブタンジオール　　　　　　　　　　　　　　　　２２．５％
グリセロール　　　　　　　　　　　　　　　　　　　　　　７．５％
Ｎ−メチル−２−ピロリドン　　　　　　　　　　　　　　　３．０％
具体例（Ｉ−５）の活性剤　　　　　　　　　　　　　　　　２．０％
２−エチル−１，３−ヘキサンジオール　　　　　　　　　　２．０％
プロキセルＬＶ（防腐剤）　　　　　　　　　　　　　　　　０．２％
イオン交換水　　　　　　　　　　　　　　　　　　　　　　　　残量
【０１４４】
（実施例１９）
下記組成物を用いる以外は実施例１５と同様にし、ｐＨを水酸化リチウムで９にしてインク組成物を調製した。
自己分散型キナクリドン顔料　　　　　　　　　　　　　　１０．０％
ジプロピレングリコール　　　　　　　　　　　　　　　　１５．０％
グリセロール　　　　　　　　　　　　　　　　　　　　　１５．０％
Ｎ−ヒドロキシエチル−２−ピロリドン　　　　　　　　　　５．０％
具体例（Ｉ−６）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４５】
（実施例２０）
下記組成物を用いる以外は実施例１５と同様にし、ｐＨを水酸化リチウムで９にしてインク組成物を調製した。
自己分散型イエロー顔料（ＰＹ７４）　　　　　　　　　　１３．０％
１，３−プロパンジオール　　　　　　　　　　　　　　　２２．５％
グリセロール　　　　　　　　　　　　　　　　　　　　　　７．５％
２−ピロリドン　　　　　　　　　　　　　　　　　　　　　５．０％
具体例（ＩＩ−１）の活性剤　　　　　　　　　　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４６】
（実施例２１）
下記組成物を用いる以外は実施例１５と同様にし、ｐＨを水酸化リチウムで９にしてインク組成物を調製した。
自己分散型シアン顔料　　　　　　　　　　　　　　　　　１４．０％
１，４−ブタンジオール　　　　　　　　　　　　　　　　２２．５％
グリセロール　　　　　　　　　　　　　　　　　　　　　　７．５％
Ｎ−メチル−２−ピロリドン　　　　　　　　　　　　　　　２．０％
具体例（ＩＩ−２）の活性剤　　　　　　　　　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４７】
（実施例２２）
下記組成物を用いる以外は実施例１５と同様にし、ｐＨを水酸化リチウムで９にしてインク組成物を調製した。
自己分散型キナクリドン顔料　　　　　　　　　　　　　　１０．０％
１，５−ペンタンジオール　　　　　　　　　　　　　　　１５．０％
グリセロール　　　　　　　　　　　　　　　　　　　　　１５．０％
Ｎ−ヒドロキシエチル−２−ピロリドン　　　　　　　　　　２．０％
具体例（ＩＩ−３）の活性剤　　　　　　　　　　　　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１４８】
（実施例２３）
下記組成物を用いる以外は実施例１５と同様にし、ｐＨを水酸化リチウムで９にしてインク組成物を調製した。
自己分散型イエロー顔料（ＰＹ７４）　　　　　　　　　　１１．０％
１，６−ヘキサンジオール　　　　　　　　　　　　　　　２２．５％
グリセロール　　　　　　　　　　　　　　　　　　　　　　７．５％
２−ピロリドン　　　　　　　　　　　　　　　　　　　　　３．０％
具体例（ＩＩ−４）の活性剤　　　　　　　　　　　　　　　　２．０％
２，２，４−トリメチル−１，３−ペンタンジオール　　　　２．０％
プロキセルＬＶ（防腐剤）　　　　　　　　　　　　　　　　０．２％
イオン交換水　　　　　　　　　　　　　　　　　　　　　　　　残量
【０１４９】
（実施例２４）
下記組成物を用いる以外は実施例１５と同様にし、ｐＨを水酸化ナトリウムで９にしてインク組成物を調製した。
自己分散型イエロー顔料（カチオン性処理　ＰＹ７４）　　　８．０％
２−メチル−２，４−ペンタンジオール　　　　　　　　　２２．５％
グリセロール　　　　　　　　　　　　　　　　　　　　　　７．５％
Ｎ−メチル−２−ピロリドン　　　　　　　　　　　　　　　５．０％
一般式（ＩＩＩ）の活性剤（Ｒ＝Ｃ６、ｋ＝５）　　　　　　　　２．０％
２−エチル−１，３−ヘキサンジオール　　　　　　　　　　２．０％
プロキセルＬＶ（防腐剤）　　　　　　　　　　　　　　　　０．２％
イオン交換水　　　　　　　　　　　　　　　　　　　　　　　　残量
【０１５０】
（実施例２５）
下記組成物を用いる以外は実施例１５と同様にし、ｐＨを水酸化ナトリウムで９にしてインク組成物を調製した。
自己分散型シアン顔料　　　　　　　　　　　　　　　　　　８．０％
１，２，６−ヘキサントリオール　　　　　　　　　　　　３０．０％
グリセロール　　　　　　　　　　　　　　　　　　　　　１０．０％
Ｎ−ヒドロキシエチル−２−ピロリドン　　　　　　　　　　５．０％
一般式（ＩＩＩ）の活性剤（Ｒ＝Ｃ６、ｎ＝５）　　　　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５１】
（実施例２６）
下記組成物を用いる以外は実施例１５と同様にし、ｐＨを水酸化ナトリウムで９にしてインク組成物を調製した。
自己分散型キナクリドン顔料　　　　　　　　　　　　　　１０．０％
トリメチロールプロパン　　　　　　　　　　　　　　　　２０．０％
グリセロール　　　　　　　　　　　　　　　　　　　　　２０．０％
２−ピロリドン　　　　　　　　　　　　　　　　　　　　　４．０％
一般式（Ｖ）の活性剤（Ｒ＝６、ｎ＝２、ｍ＝３）　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５２】
（実施例２７）
下記組成物を用いる以外は実施例１５と同様にし、ｐＨを水酸化リチウムで９にしてインク組成物を調製した。
自己分散型イエロー顔料（ＰＹ７４）　　　　　　　　　　　８．０％
トリメチロールエタン　　　　　　　　　　　　　　　　　２２．５％
グリセロール　　　　　　　　　　　　　　　　　　　　　　７．５％
Ｎ−メチル−２−ピロリドン　　　　　　　　　　　　　　　２．０％
一般式（ＶＩ）の活性剤（ｐ＋ｑ＝１５、ｐ＋ｑ＝０の混合）　２．０％
２，２，４−トリメチル−１，３−ペンタンジオール　　　　２．０％
プロキセルＬＶ（防腐剤）　　　　　　　　　　　　　　　　０．２％
イオン交換水　　　　　　　　　　　　　　　　　　　　　　　　残量
【０１５３】
（実施例２８）
下記組成物を用いる以外は実施例１５と同様にし、ｐＨを水酸化リチウムで９にしてインク組成物を調製した。
自己分散型シアン顔料　　　　　　　　　　　　　　　　　　６．０％
尿素　　　　　　　　　　　　　　　　　　　　　　　　　２２．５％
グリセロール　　　　　　　　　　　　　　　　　　　　　　７．５％
Ｎ−ヒドロキシエチル−２−ピロリドン　　　　　　　　　　５．０％
ＥＣＴＤ−３ＮＥＸ
（日光ケミカルズ社製、アニオン系界面活性剤）　　　　　２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５４】
（実施例２９）
下記組成物を用いる以外は実施例１５と同様にし、ｐＨを水酸化リチウムで９にしてインク組成物を調製した。
自己分散型キナクリドン顔料　　　　　　　　　　　　　　　６．０％
１，３−ジメチルイミダゾリジノン　　　　　　　　　　　１５．０％
グリセロール　　　　　　　　　　　　　　　　　　　　　１５．０％
２−ピロリドン　　　　　　　　　　　　　　　　　　　　　５．０％
ＥＣＴＤ−６ＮＥＸ
（日光ケミカルズ社製、アニオン系界面活性剤）　　　　　２．０％
２，２，４−トリメチル−１，３−ペンタンジオール　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５５】
（実施例３０）
下記組成物を用いる以外は実施例１５と同様にし、ｐＨを水酸化ナトリウムで９にしてインク組成物を調製した。
自己分散型イエロー顔料（ＰＹ７４）　　　　　　　　　　　６．０％
マルチトース　　　　　　　　　　　　　　　　　　　　　２５．０％
グリセロール　　　　　　　　　　　　　　　　　　　　　１５．０％
Ｎ−メチル−２−ピロリドン　　　　　　　　　　　　　　　５．０％
ディスパノールＴＯＣ（日本油脂社製、ノニオン系界面活性剤）２．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５６】
（ブラック顔料インク）
下記組成物を用いる以外は実施例１５と同様にし、ｐＨを水酸化ナトリウムで９にしてインク組成物を調製した。
2004043518.tif 000027
【０１５７】
（比較例６）
下記処方のインク組成物を作成し、ｐＨが９になるように水酸化リチウム１０％水溶液にて調整した。その後、平均孔径０．８μｍのメンブレンフィルターで濾過を行いインク組成物を得た。
自己分散型シアン顔料　　　　　　　　　　　　　　　　　　５．０％
エチレングリコール　　　　　　　　　　　　　　　　　　１５．０％
グリセロール　　　　　　　　　　　　　　　　　　　　　　５．０％
２−ピロリドン　　　　　　　　　　　　　　　　　　　　　２．０％
ＥＣＴＤ−３ＮＥＸ
（日光ケミカルズ社製、アニオン系界面活性剤）　　　　　１．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１５８】
（比較例７）
下記組成物を用いる以外は比較例６と同様にし、ｐＨを水酸化リチウムで９にしてインク組成物を調製した。
自己分散型キナクリドン顔料　　　　　　　　　　　　　　　５．０％
ジエチレングリコール　　　　　　　　　　　　　　　　　１５．０％
グリセロール　　　　　　　　　　　　　　　　　　　　　　５．０％
Ｎ−メチル−２−ピロリドン　　　　　　　　　　　　　　　２．０％
ＥＣＴＤ−６ＮＥＸ
（日光ケミカルズ社製、アニオン系界面活性剤）　　　　　１．０％
２，２，４−トリメチル−１，３−ペンタンジオール　　　　２．０％
プロキセルＬＶ（防腐剤）　　　　　　　　　　　　　　　　０．２％
イオン交換水　　　　　　　　　　　　　　　　　　　　　　　　残量
【０１５９】
（比較例８）
下記組成物を用いる以外は比較例６と同様にし、ｐＨを水酸化リチウムで９にしてインク組成物を調製した。
自己分散型イエロー顔料（ＰＹ７４）　　　　　　　　　　　３．０％
トリエチレングリコール　　　　　　　　　　　　　　　　１５．０％
グリセロール　　　　　　　　　　　　　　　　　　　　　　５．０％
Ｎ−ヒドロキシエチル−２−ピロリドン　　　　　　　　　　２．０％
ディスパノールＴＯＣ
（日本油脂社製、ノニオン系界面活性剤）　　　　　　　　１．０％
２−エチル−１，３−ヘキサンジオール　　　　　　　　　　２．０％
エマルジョン　　　　　　　　　　　　　　　　　　　　　　３．０％
プロキセルＬＶ（防腐剤）　　　　　　　　　　　　　　　　０．２％
イオン交換水　　　　　　　　　　　　　　　　　　　　　　　　残量
【０１６０】
（比較例９）
下記組成物を用いる以外は実施例１５と同様にし、ｐＨを水酸化ナトリウムで９にしてインク組成物を調製した。
2004043518.tif 000028
【０１６１】
（比較例１０）
下記組成物を用いる以外は実施例１５と同様にし、ｐＨを水酸化リチウムで９にしてインク組成物を調製した。
2004043518.tif 000029
【０１６２】
実施例１５〜３０のインク組成物とブラック顔料インク及び比較例６〜１０のインク組成物の顔料濃度、湿潤剤濃度及びインク粘度を表２に示す。
【０１６３】
【表２】
2004043518.tif 000030
【０１６４】
次に上記実施例１〜３０及び比較例１〜１０について下記の試験を行った。結果を表３、表４に示す。
１）画像の鮮明性
インクジェットプリンターＥＭ−９００（セイコーエプソン社製）にて、ヘッドの駆動電圧、周波数、パルス幅を変え、下記の各紙に印刷を行った。印刷パターンは、イエロー、マゼンタ、シアンの各カラー顔料インクは１００％ｄｕｔｙで印字し、本発明の黒インクを充填したブラックインクは文字を同時に印刷した。印字条件は、Ｍｊが３５ｐｌ、Ｖｊが２０ｍ／ｓｅｃ、周波数が１ｋＨｚ、記録密度は３６０ｄｐｉ、ワンパス印字とした。
キャノン社製バブルジェット方式のインクジェットプリンターＢＪＣ４３０とＨＰ社製バブルジェット方式のインクジェットプリンターｈｐ　ｄｉｓｋｊｅｔ８１５のＢＫカートリッジにインクをつめ、印字条件、Ｍｊが３５ｐｌ、Ｖｊが２０ｍ／ｓｅｃ、周波数が１ｋＨｚ、記録密度は３６０ｄｐｉ、ワンパス印字でべた及び文字を印字した。
リコー社製インクジェットプリンターＩＰＳｉＯ　Ｊｅｔ３００のヘッドの駆動電圧、周波数、パルス幅を変え、下記１）２）と条件にしてワンパス印字でべた及び文字を印字した。
【０１６５】
印字乾燥後、２色重ね部境界の滲み、画像滲み、色調、画像濃度を目視及び反射型カラー分光測色濃度計（Ｘ−Ｒｉｔｅ社製）により総合的に調べ、評価基準にしたがって判定した。用いた印刷試験用紙を以下に示す。
１）マイペーパー（ＮＢＳリコー社製）
２）紙源Ｓ・再生紙（ＮＢＳリコー社製）
３）ＰＢ紙（キャノン社製）
４）マルチエース（富士ゼロックスオフィスサプライ社製）
５）やまゆり紙（本州製紙社製、再生紙）
６）ＬＨ紙（富士ゼロックスオフィスサプライ社製）
７）Ｘｅｒｏｘ　４０２４紙（富士ゼロックスオフィスサプライ社製）
８）Ｎｅｅｎａｈ　Ｂｏｎｄ紙（キンバリークラーク社製）
【０１６６】
判定基準
◎：全紙滲みの発生なく鮮明な印刷である。
○：一部の用紙（再生紙）にひげ状の滲みの発生がある。
△：全紙にひげ状の滲みの発生がある。
×：文字の輪郭がはっきりしないほど滲みが発生している。
【０１６７】
２）画像の乾燥性
印字後の画像に一定条件で濾紙を押しつけインクが濾紙に転写しなくなるまでの時間を測定した。いずれの紙でも１０秒以内で乾燥した場合に○と判定した。
【０１６８】
３）保存安定性
各インクをポリエチレン容器に入れ、−２０℃、５℃、２０℃、７０℃でそれぞれの条件下で３カ月保存し、保存後の表面張力、粘度、及び沈殿物析出の有無を調べた。どの条件で保存しても、物性等の変化がないものを○とした。
【０１６９】
４）印字休止時の信頼性
リコー社製プリンタＩＰＳｉＯ　Ｊｅｔ３００のヘッドを用いてプリンタ動作中にキャップ、クリーニング等が行われないでどれだけ印字休止しても復帰できるかを調べ、どれだけの時間（秒）で噴射方向がずれるか、あるいは吐出液滴の重量が変化するかでその信頼性を評価した。
【０１７０】
【表３】
2004043518.tif 000031
【０１７１】
【表４】
2004043518.tif 000032
【０１７２】
【発明の効果】
以上の説明からも明らかなように、本発明に係るインクジェット記録用顔料濃度が６ｗｔ％以上、少なくとも１種類以上の上記湿潤剤を含み、さらにＣ８〜１１のポリオール、グリコールエーテルと界面活性剤を含み、インク粘度が５．０ｃｐｓ（２５℃）以上の高粘度のインクジェット記録用インク組成物によれば、良好なインクジェット記録が行なえる。特に、このインク組成物をＭｊが５乃至４３ｐｌ、Ｖｊが６乃至２０ｍ／ｓｅｃ、周波数が１ＫＨｚ以上、解像度が３００ｄｐｉ以上、ワンパス印字条件において使用すれば、普通紙にレーザープリンター並の高品位画質を得ることができる。（フェザリングとカラーブリードがレーザー並、画像濃度：１．４乃至１．５／従来１．１乃至１．２）。
更に、紙面上で顔料が凝集するため従来に比べて裏抜けが格段に少なくなり、両面印字が可能となった（裏抜け濃度：０．０２乃至０．０４／従来０．２乃至０．３）。
【０１７３】
本発明による顔料濃度が６ｗｔ％以上、好ましくは８ｗｔ％以上で、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上の湿潤剤を含むインク粘度が５．０ｃｐｓ以上、好ましくは８．０ｃｐｓ以上の高粘度のインク組成物では、Ｍｊが５〜３５ｐｌ、Ｖｊが６〜２０ｍ／ｓｅｃ、周波数が１ＫＨｚ以上、解像度が３００ｄｐｉ以上、ワンパス印字条件において、普通紙にレーザープリンター並の高品位画質を可能とすることができた（フェザリングとカラーブリードがレーザー並、画像濃度：１．４〜１．５／従来１．１〜１．２）。
さらに、紙面上で顔料が凝集するため従来に比べて裏抜けが格段に少なくなり、両面印字が可能となった（裏抜け濃度：０．０２〜０．０４／従来０．２〜０．３）。
特に、このようなインクジェット記録用カラーインクは、従来の浸透系インクの問題点であるフェザリングや印字濃度の低下、カラーブリード等の画像品質を解決できる。
【０１７４】
また、炭素数８以上、１１以下のポリオールと上記一般式（Ｉ）〜（ＶＩ）で表されるの界面活性剤の相互作用により、顔料濃度が６ｗｔ％以上、８．０ｃｐｓ以上の高粘度であっても、ほとんどの被記録材に対して速やかに定着し、十分な耐マーカー性も得られる。また、ヘッド部材への濡れがよくなり、インク組成物気泡排出性の向上し、周波数応答性の向上し、吐出安定性が格段に向上した。
【０１７５】
また、インク組成物が高顔料濃度で高粘度インクであっても、グリセリン、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上の湿潤剤の効果により、従来の高顔料・高粘度インクに比べノズルの目詰まりが無く、安定した印字が可能となった。また、従来の高顔料・高粘度インクに比べ保存安定性が格段に向上した。
【０１７６】
また、湿潤剤がグリセリンと前記グリセリン以外の湿潤剤のいずれか１種とすれば、高粘度の湿潤剤とグリセリンを混合した高粘度の湿潤剤が得られ、高顔料濃度と相まって高粘度のインクを達成できる。
【０１７７】
また、顔料濃度を前記した範囲内に設定すれば、インクの粘度が高くなり、顔料が紙面上で凝集し易くなり、画像濃度（ＯＤ）が向上すると共にフェザリングもほとんどなくなる。
【０１７８】
また、表面にカルボキシル基、スルホン基、カルボニル基、又はヒドロキシル基を有する自己分散型顔料を用いれば、水中における顔料の分散性を良好にできる。
【０１７９】
また、湿潤剤対顔料の重量比を前記した範囲内におさめれば、顔料を安定に分散させ、乾燥性や保存試験や信頼性試験が非常に良好となる。
【０１８０】
また、インクの粘度を前記した範囲内に設定すれば印字品位が格段に向上する。このような高粘度インクではインク中の水分が約５０％以下になり、インク滴が紙面上に着弾するときの水分蒸発率が２．０〜３．０倍も高くなる。このために高濃度の顔料が紙面上で凝集する速さも速くなり滲み（フェザリング）がほとんどなくなる。
【０１８１】
また、ポリオール又はグリコールエーテルを２−エチル−１，３−ヘキサンジオール又は２，２，４−トリメチル−１，３−ペンタンジオールとすると、インクの熱素子への濡れ性が改良され、少量の添加量でも吐出安定性及び周波数安定性が得られる。
【０１８２】
また、一般式（ＶＩＩ）で表される化合物を含めれば、高浸透性のインク中の色材を紙面上に留めることができ、画像濃度（ＯＤ）を高めると共にフェザリングを低減することができる。
【０１８３】
また、ポリオール類、ラクタム類、尿素類又は糖類を含めれは、好ましい湿潤性が得られる。
【０１８４】
本発明によるインクジェット記録方法は、上記インクを用いてインクジェット記録を行うため、従来問題とされたフェザリングや印字濃度の低下、カラーブリード等の画像品質の改良された高品位の画質を得ることができる。
また、記録ヘッドのノズルプレートの表面に撥インク性皮膜層が共析メッキにより形成されたインクジェット記録装置と上記本発明のインクを用いて記録すれば、インク滴の大きさの変化や吐出不良といった問題が防止され、フェザリングや印字濃度の低下、カラーブリード等の発生がない高品位の画質を得ることができる。
【０１８５】
本発明によれば、高浸透特性で、かつ高い信頼性、安全性と優れた画像特性が可能となる記録液を収容した記録液カートリッジおよびこのカートリッジを具備した記録装置が提供できる。
【図面の簡単な説明】
【図１】本発明を適用した記録液を収容するインクカートリッジを搭載するシリアル型インクジェット記録装置の構成例を示す概略正面図。
【図２】記録装置に装填する前のインクカートリッジの外観斜視図。
【図３】インクカートリッジの正断面図。
【図４】記録ヘッドと一体化された記録ユニットの外観斜視図。
【符号の説明】
３　主支持ガイドロッド
４　支持ガイドロッド
５　キャリッジユニット
６　ヘッド
７ｙ、７ｍ、７ｃ、７ｋ　インクカートリッジ
９　駆動プーリ
１０　従動プーリ
１１　タイミングベルト
１５　搬送ローラ
１６　用紙
２１　サブシステム
２２　キャップ手段
２３　ホルダ
２４　リンク部材
２５　係合部
２６　吸引チューブ
２７　吸引ポンプ
３０　記録ユニット
３１　電極
３２　ノズル
４１　カートリッジ本体
４２　インク吸収体
４３　ケース
４４　上蓋部材
４６　シールリング
４５　インク供給
４７　大気開放口
５５　フィルム状シール部材
【図１】
2004043518.tif 000041
【図２】
2004043518.tif 000042
【図３】
2004043518.tif 000043
【図４】
2004043518.tif 000044